(57)【要約】  熱可塑性ポリマーマトリックス成分、マイクロ粒子成分、ナノ粒子成分および相溶化剤成分を含み、マイクロ粒子成分および／またはナノ粒子成分の少なくとも一部分が天然繊維である、熱可塑性複合材料。【選択図】なし【特許請求の範囲】
【請求項１】
熱可塑性ポリマーマトリックス成分、
マイクロ粒子成分、
ナノ粒子成分、および
該マイクロ粒子成分と該ナノ粒子成分と該熱可塑性ポリマーマトリックス成分とを相溶化させる相溶化剤成分
を含み、
該マイクロ粒子成分およびまたは該ナノ粒子成分の少なくとも一部分が天然繊維である、
熱可塑性複合材料。
【請求項２】
該熱可塑性ポリマーマトリックスが、ポリプロピレン（ＰＰ）マトリックスを含み、
該マイクロ粒子成分が、ガラス繊維、炭素繊維、ミクロンスケールのセルロース繊維または靱皮繊維を含み、
該ナノ粒子成分が、ガラス繊維、炭素繊維、ミクロンスケールのセルロース繊維または靱皮繊維を含み、
該相溶化剤が、無水マレイン酸変性ポリプロピレン（ＭＡＰＰ）およびジエチレントリアミン（ＤＥＴＡ）を含む、
請求項１に記載の熱可塑性複合材料。
【請求項３】
重量パーセント単位で、
約８０％のＰＰ、
約１５％のガラス繊維、
約５％のセルロースナノ結晶、
約０％のＭＡＨ−アミン
を含み、
約５６ＭＰａの引張り強度および約３４９７ＭＰａの引張り弾性率を有する、
請求項１に記載の熱可塑性複合材料。
【請求項４】
重量パーセント単位で、
約７９．３％のＰＰ、
約１５％のガラス繊維、
約５％のセルロースナノ結晶、および
約０．７％のＭＡＨ−アミン
を含み、
約５６ＭＰａの引張り強度および約４０１４ＭＰａの引張り弾性率を有する、
請求項１に記載の熱可塑性複合材料。
【請求項５】
重量パーセント単位で、
約８３．８６％のＰＰ、
約１５％のガラス繊維、
約１％のセルロースナノ結晶、および
約０．１４％のＭＡＨ−アミン
を含み、
約５９ＭＰａの引張り強度および約３５７７ＭＰａの引張り弾性率を有する、
請求項１に記載の熱可塑性複合材料。
【請求項６】
重量パーセント単位で、
約７８．６％のＰＰ、
約１０％のガラス繊維、
約１０％のセルロースナノ結晶、および
約１．４％のＭＡＨ−アミン
を含み、
約３７ＭＰａの引張り強度および約２６１２ＭＰａの引張り弾性率を有する、
請求項１に記載の熱可塑性複合材料。
【請求項７】
重量パーセント単位で、
約８４．３％のＰＰ、
約１０％のガラス繊維、
約５％のセルロースナノ結晶、および
約０．７％のＭＡＨ−アミン、
を含み、
約４５ＭＰａの引張り強度および約２７１４ＭＰａの引張り弾性率を有する、
請求項１に記載の熱可塑性複合材料。
【請求項８】
重量パーセント単位で、
約８３．９５％のＰＰ、
約７．５％のガラス繊維、
約７．５％のセルロースナノ結晶、および
約１．０５％のＭＡＨ−アミン、
を含み、
約３７ＭＰａの引張り強度および約２２３０ＭＰａの引張り弾性率を有する、
請求項１に記載の熱可塑性複合材料。
【請求項９】
重量パーセント単位で、
約８６．８％のＰＰ、
約７．５％のガラス繊維、
約５％のセルロースナノ結晶、および
約０．７％のＭＡＨ−アミン
を含み、
約４１ＭＰａの引張り強度および約２３７４ＭＰａの引張り弾性率を有する、
請求項１に記載の熱可塑性複合材料。
【請求項１０】
重量パーセント単位で、
約９１．３６％のＰＰ、
約７．５％のガラス繊維、
約１％のセルロースナノ結晶、および
約０．１４％のＭＡＨ−アミン
を含み、
約４０ＭＰａの引張り強度および約２０１０ＭＰａの引張り弾性率を有する、
請求項１に記載の熱可塑性複合材料。
【請求項１１】
重量パーセント単位で、
約８９．４％のＰＰ、
約５％のガラス繊維、
約５％のセルロースナノ結晶、および
約０．６％のＭＡＨ−アミン
を含み、
約４１ＭＰａの引張り強度および約２２８２ＭＰａの引張り弾性率を有する、
請求項１に記載の熱可塑性複合材料。
【請求項１２】
重量パーセント単位で、
約９３．８６％のＰＰ、
約５％のガラス繊維、
約１％のセルロースナノ結晶、および
約０．１４％のＭＡＨ−アミン、
を含み、
約３９ＭＰａの引張り強度および約１９９０ＭＰａの引張り弾性率を有する、
請求項１に記載の熱可塑性複合材料。
【請求項１３】
重量パーセント単位で、
約９４％のＰＰ、
約５％のガラス繊維、
約１％のセルロースナノ結晶、および
約０．０％のＭＡＨ−アミン、
を含み、
約３９ＭＰａの引張り強度および約１３４４ＭＰａの引張り弾性率を有する、
請求項１に記載の熱可塑性複合材料。
【請求項１４】
セルロースナノ結晶およびガラス繊維を配合したポリプロピレン（ＰＰ）マトリックス、
完全に天然の靱皮繊維、
マイクロ−ナノセルロース繊維、
無水マレイン酸変性ポリプロピレン（ＭＡＰＰ）、ならびに
ジエチレントリアミン（ＤＥＴＡ）を含み、該ＭＡＰＰおよび該ＤＥＴＡが該セルロースナノ結晶と該靱皮繊維と該セルロース繊維と該ＰＰマトリックスとを相溶化させており、
該靱皮繊維および該マイクロ−ナノセルロース繊維が反応押出によりＰＰマトリックスに組み込まれている、
熱可塑性複合材料。
【請求項１５】
反応押出中に、該ＭＡＰＰおよび該ＤＥＴＡが約１対１の比で使用される、請求項１４に記載の熱可塑性複合材料。
【請求項１６】
重量パーセント単位で、
約７９．３％のＰＰ、
約１５％のガラス繊維、
約５％のセルロースナノ結晶、および
約０．７％のＭＡＨ−アミン
を含み、
約３８ＭＰａの引張り強度および約２３７４ＭＰａの引張り弾性率を有する、
請求項１４に記載の熱可塑性複合材料。
【請求項１７】
ガラス繊維と靱皮繊維とマイクロ−ナノセルロース繊維とのハイブリッドブレンドを配合したポリプロピレン（ＰＰ）マトリックス、
複合ナノセルロースフィラー材料、
無水マレイン酸変性ポリプロピレン（ＭＡＰＰ）、ならびに
ジエチレントリアミン（ＤＥＴＡ）を含み、ＭＡＰＰおよびＤＥＴＡがセルロースナノ結晶と靱皮繊維とセルロース繊維とＰＰマトリックスとを相溶化させており、
靱皮繊維、ガラス繊維、ガラス長繊維およびマイクロ−ナノセルロース繊維がＰＰマトリックスに組み込まれ、アミン基がガラス繊維上のオキシド基と相互作用している、
熱可塑性複合材料。
【請求項１８】
重量パーセント単位で、
約８９．３％のＰＰ、
約５％のガラス長繊維、
約５％のセルロースナノ結晶、および
約０．７％のＭＡＨ−アミン
を含み、
約３７ＭＰａの引張り強度および約２１６４ＭＰａの引張り弾性率を有する、
請求項１７に記載の熱可塑性複合材料。
【請求項１９】
重量パーセント単位で、
約９３．８６％のＰＰ、
約５％のガラス長繊維、
約１％のセルロースナノ結晶、および
約０．１４％のＭＡＨ−アミン
を含み、
約３８ＭＰａの引張り強度および約１９０９ＭＰａの引張り弾性率を有する、
請求項１７に記載の熱可塑性複合材料。
【請求項２０】
重量パーセント単位で、
約９４．０％のＰＰ、
約５％のガラス長繊維、
約１％のセルロースナノ結晶、および
約０．０％のＭＡＨ−アミン
を含み、
約４０ＭＰａの引張り強度および約１９９４ＭＰａの引張り弾性率を有する、
請求項１７に記載の熱可塑性複合材料。
【発明の詳細な説明】
【技術分野】
【０００１】
関連出願に対する相互参照
[0001]本出願は、２０１７年６月５日に出願された先行の米国仮出願第６２／５１５，３７２号の継続出願である。上記出願の全開示は、参考として本明細書に組み込まれる。
【０００２】
[0002]本開示は、一般に熱可塑性複合材料に関し、より詳細には、低密度で半天然の熱可塑性複合体を処方し製造する方法に関する。
【背景技術】
【０００３】
[0003]本節における記述は、本開示に関連した背景技術情報を提供するだけのものであり、先行技術を構成するものであっても、そうでなくてもよい。
[0004]複合材料は、車体パネルおよび内装品から自動車の構造部材までに及ぶ様々な用途ならびに他の分野における広範囲の構成部品に使用されている。典型的な複合体としては、ガラス長短繊維充填熱可塑性樹脂が挙げられる。ガラスは熱可塑性樹脂よりも高密度な材料であるため、ガラス繊維複合体の全密度はそれを充填する熱可塑性樹脂よりも高くなる。全密度が上昇することにより、重量が増加し、車両用途では燃料効率を低下させ、１６０９．３４４ｍ（１マイル）当たりの排気を増加させるおそれがある。長繊維複合体は、高い添加量では、処理装置に過度の摩耗を引き起こし、経時的に製造コストの上昇を引き起こすおそれがある。さらに、多くのガラス繊維複合材料にはその調製および製造に著しいエネルギーが必要である。
【０００４】
[0005]したがって、現行の複合材料は自動車用途ではその意図した目的を達成しているものの、より環境に優しい、すなわち持続可能な材料を開発しようとする努力の高まりを支え、機械的特性が改良され、複合材料の重量が減少し、装置の摩損を低下させるために長繊維の濃度を低下させた複合材料の、新規かつ改良された製造方法が必要とされている。
【発明の概要】
【０００５】
[0006]本開示のいくつかの態様によれば、熱可塑性複合材料は熱可塑性ポリマーマトリックス成分、マイクロ粒子成分、ナノ粒子成分および相溶化剤成分を含む。マイクロ粒子成分および／またはナノ粒子成分の少なくとも一部分は天然繊維である。
【０００６】
[0007]本開示の別の態様によれば、熱可塑性複合材料は熱可塑性ポリマーマトリックス成分、マイクロ粒子成分、ナノ粒子成分、およびマイクロ粒子成分とナノ粒子成分と熱可塑性ポリマーマトリックス成分とを相溶化させる相溶化剤成分を含む。マイクロ粒子成分およびまたはナノ粒子成分の少なくとも一部分は天然繊維である。
【０００７】
[0008]本開示の別の態様では、熱可塑性ポリマーマトリックスはポリプロピレン（ＰＰ）マトリックスを含み、マイクロ粒子成分はガラス繊維、炭素繊維、ミクロンスケールのセルロース繊維または靱皮繊維を含み、ナノ粒子成分はガラス繊維、炭素繊維、ミクロンスケールのセルロース繊維または靱皮繊維を含み、相溶化剤は無水マレイン酸変性ポリプロピレン（ＭＡＰＰ）およびジエチレントリアミン（ＤＥＴＡ）を含む。
【０００８】
[0009]本開示の別の態様では、熱可塑性複合材料は重量パーセント単位で、約８０％のＰＰ、約１５％のガラス繊維、約５％のセルロースナノ結晶および約０％のＭＡＨ−アミンを含み、熱可塑性複合材料は約５６ＭＰａの引張り強度および約３４９７．３５ＭＰａの引張り弾性率を有する。
【０００９】
[0010]本開示の別の態様では、熱可塑性複合材料は重量パーセント単位で、約７９．３％のＰＰ、約１５％のガラス繊維、約５％のセルロースナノ結晶および約０．７％のＭＡＨ−アミンを含み、熱可塑性複合材料は約５６ＭＰａの引張り強度および約４０１４ＭＰａの引張り弾性率を有する。
【００１０】
[0011]本開示の別の態様では、熱可塑性複合材料は重量パーセント単位で、約８３．８６％のＰＰ、約１５％のガラス繊維、約１％のセルロースナノ結晶および約０．１４％のＭＡＨ−アミンを含み、熱可塑性複合材料は約５９ＭＰａの引張り強度および約３５７７ＭＰａの引張り弾性率を有する。
【００１１】
[0012]本開示の別の態様では、熱可塑性複合材料は、重量パーセント単位で、約７８．６％のＰＰ、約１０％のガラス繊維、約１０％のセルロースナノ結晶および約１．４％のＭＡＨ−アミンを含み、熱可塑性複合材料は約３７ＭＰａの引張り強度および約２６１２ＭＰａの引張り弾性率を有する。
【００１２】
[0013]本開示の別の態様では、熱可塑性複合材料は重量パーセント単位で、約８４．３％のＰＰ、約１０％のガラス繊維、約５％のセルロースナノ結晶および約０．７％のＭＡＨ−アミンを含み、熱可塑性複合材料は約４５ＭＰａの引張り強度および約２７１４ＭＰａの引張り弾性率を有する。
【００１３】
[0014]本開示の別の態様では、熱可塑性複合材料は重量パーセント単位で、約８３．９５％のＰＰ、約７．５％のガラス繊維、約７．５％のセルロースナノ結晶および約１．０５％のＭＡＨ−アミンを含み、熱可塑性複合材料は約３７ＭＰａの引張り強度および約２２３０ＭＰａの引張り弾性率を有する。
【００１４】
[0015]本開示の別の態様では、熱可塑性複合材料は重量パーセント単位で、約８６．８％のＰＰ、約７．５％のガラス繊維、約５％のセルロースナノ結晶および約０．７％のＭＡＨ−アミンを含み、熱可塑性複合材料は約４１ＭＰａの引張り強度および約２３７４ＭＰａの引張り弾性率を有する。
【００１５】
[0016]本開示の別の態様では、熱可塑性複合材料は重量パーセント単位で、約９１．３６％のＰＰ、約７．５％のガラス繊維、約１％のセルロースナノ結晶および約０．１４％のＭＡＨ−アミンを含み、熱可塑性複合材料は約４０ＭＰａの引張り強度および約２０１０ＭＰａの引張り弾性率を有する。
【００１６】
[0017]本開示の別の態様では、熱可塑性複合材料は重量パーセント単位で、約８９．４％のＰＰ、約５％のガラス繊維、約５％のセルロースナノ結晶および約０．６％のＭＡＨ−アミンを含み、熱可塑性複合材料は約４１ＭＰａの引張り強度および約２２８２ＭＰａの引張り弾性率を有する。
【００１７】
[0018]本開示の別の態様では、熱可塑性複合材料は重量パーセント単位で、約９３．８６％のＰＰ、約５％のガラス繊維、約１％のセルロースナノ結晶および約０．１４％のＭＡＨ−アミンを含み、熱可塑性複合材料は約３９ＭＰａの引張り強度および約１９９０ＭＰａの引張り弾性率を有する。
【００１８】
[0019]本開示の別の態様では、熱可塑性複合材料は重量パーセント単位で、約９４％のＰＰ、約５％のガラス繊維、約１％のセルロースナノ結晶および約０．０％のＭＡＨ−アミンを含み、熱可塑性複合材料は約３９ＭＰａの引張り強度および約１３４４ＭＰａの引張り弾性率を有する。
【００１９】
[0020]本開示の別の態様では、熱可塑性複合材料はセルロースナノ結晶およびガラス繊維を配合したポリプロピレン（ＰＰ）マトリックス、完全に天然の靱皮繊維、マイクロ−ナノセルロース繊維、無水マレイン酸変性ポリプロピレン（ＭＡＰＰ）ならびにジエチレントリアミン（ＤＥＴＡ）を含み、ＭＡＰＰおよびＤＥＴＡがセルロースナノ結晶と靱皮繊維とセルロース繊維とＰＰマトリックスとを相溶化させる。靱皮繊維およびマイクロ−ナノセルロース繊維は反応押出によりＰＰマトリックスに組み込まれる。
【００２０】
[0021]本開示の別の態様では、反応押出中に、ＭＡＰＰおよびＤＥＴＡは約１対１の比で使用される。
[0022]本開示の別の態様では、熱可塑性複合材料は重量パーセント単位で、約７９．３％のＰＰ、約１５％のガラス繊維、約５％のセルロースナノ結晶および約０．７％のＭＡＨ−アミンを含み、熱可塑性複合材料は約３８ＭＰａの引張り強度および約２３７４ＭＰａの引張り弾性率を有する。
【００２１】
[0023]本開示の別の態様では、熱可塑性複合材料はガラス繊維と靱皮繊維とマイクロ−ナノセルロース繊維とのハイブリッドブレンドを配合したポリプロピレン（ＰＰ）マトリックス、ナノセルロースフィラー複合材料、無水マレイン酸変性ポリプロピレン（ＭＡＰＰ）ならびにジエチレントリアミン（ＤＥＴＡ）を含み、ＭＡＰＰおよびＤＥＴＡがセルロースナノ結晶と靱皮繊維とセルロース繊維とＰＰマトリックスとを相溶化させる。靱皮繊維、ガラス繊維、ガラス長繊維およびマイクロ−ナノセルロース繊維はＰＰマトリックスに組み込まれ、アミン基はガラス繊維上のオキシド基と相互作用する。
【００２２】
[0024]本開示の別の態様では、熱可塑性複合材料は重量パーセント単位で、約８９．３％のＰＰ、約５％のガラス長繊維、約５％のセルロースナノ結晶および約０．７％のＭＡＨ−アミンを含み、熱可塑性複合材料は約３７ＭＰａの引張り強度および約２１６４ＭＰａの引張り弾性率を有する。
【００２３】
[0025]本開示の別の態様では、熱可塑性複合材料は重量パーセント単位で、約９３．８６％のＰＰ、約５％のガラス長繊維、約１％のセルロースナノ結晶および約０．１４％のＭＡＨ−アミンを含み、熱可塑性複合材料は約３８ＭＰａの引張り強度および約１９０９ＭＰａの引張り弾性率を有する。
【００２４】
[0026]本開示の別の態様では、熱可塑性複合材料は重量パーセント単位で、約９４．０％のＰＰ、約５％のガラス長繊維、約１％のセルロースナノ結晶および約０．０％のＭＡＨ−アミンを含み、熱可塑性複合材料は約４０ＭＰａの引張り強度および約１９９４ＭＰａの引張り弾性率を有する。
【００２５】
[0027]応用可能なさらなる領域は、本明細書に示す記載から明らかになるであろう。本記載および具体例は説明のみを意図しており、本開示の範囲を限定するものではないことを理解されたい。
【発明を実施するための形態】
【００２６】
詳細な記載
[0028]以下の記載は、本質的に単なる例示であり、本開示、用途または使用を限定しようとするものではない。
【００２７】
[0029]熱可塑性複合材料およびその生産方法は本明細書で概ね開示されている。いくつかの態様では、熱可塑性複合材料は自動車、たとえば乗用車、貨物自動車、スポーツ用多目的車、バン、キャンピングカー、バイクまたは任意の他の型の車両等で使用されることが好ましい。本開示においては熱可塑性複合材料は通常上記の１つ等の自動車に利用されるものとして記載されている。しかし、本開示の熱可塑性複合材料は様々な商品、ならびに自動車、航空機、建設および積層造形が挙げられるが、それらに限定されない産業のうちのいずれに使用されてもよいことを認識されたい。
【００２８】
[0030]本開示の熱可塑性複合材料は、より具体的には、ナノ粒子フィラーとマイクロ粒子フィラーを共に有する低密度で半天然の熱可塑性複合体である。ナノ粒子フィラーとマイクロ粒子フィラーは、併用すると高強度と高剛性を共に有する複合体を形成する。複合体は、熱可塑性マトリックス中で使用されるナノ材料のマイクロ材料に対する比を調節することにより、製品用途の必要性に適合するように適切に処方される。いくつかの態様では、ナノ材料は通常ナノ結晶やナノフィブリル等の持続可能なセルロースナノ材料を指す。これらのナノ材料は従来の複合材料と比較して密度が低下し、剛性が向上し、強度が向上する。ナノ粒子がもたらす低下した密度、向上した剛性および向上した強度は、ガラス繊維、炭素繊維、ミクロンスケールのセルロース繊維（植物の師部から採取された靱皮繊維等）等のマイクロ粒子フィラー等により補完される。ナノ粒子をマイクロ粒子と併用することにより、本開示の熱可塑性複合体は、マイクロ粒子フィラーのみを有する複合体よりもフィラーの全添加量が少なくても同等なまたは優れた特性を達成することができる。本開示の熱可塑性複合材料は低下した密度、向上した剛性および向上した強度を有すると記載しているが、用途および必要性に応じて、この複合体の組成（すなわち、熱可塑性複合材料の構成成分の重量パーセント）は変動し得ることを認識されたい。熱可塑性複合材料の構成成分の重量パーセントを変動させることにより、本開示の範囲または意図から逸脱することなく追加の機械的利点を達成することができる。
【００２９】
[0031]熱可塑性複合材料には、熱可塑性ポリマーマトリックス、マイクロ粒子およびナノ粒子が含まれる。一態様では、熱可塑性複合材料は相溶化剤をも含む。他の態様では、熱可塑性複合材料は、たとえば、レオロジー調整剤、界面活性剤、触媒、可塑剤、水捕捉剤または乾燥剤、抗酸化剤、フィラー、着色剤、ＵＶ吸収剤および安定剤等の様々な他の成分を含んでもよく、重量基準でのその各組成は調節してよい。
【００３０】
[0032]熱可塑性ポリマーマトリックスには、ポリエチレン、ポリアミド、ポリエステル、ポリエーテル、ポリ乳酸もしくはポリラクチド、ポリウレタンまたはそれらの組合せが含まれる。また、熱可塑性樹脂の化学誘導体も本開示の範囲から逸脱することなく本組成物中で使用される。一例では、熱可塑性ポリマーマトリックスが重量基準で全熱可塑性複合材料の約３０％から約９４．９％の間を占めてもよい。別の例では、熱可塑性ポリマーマトリックスが重量基準で全熱可塑性複合材料の約５５％から約９３％の間を占めてもよい。さらなる例では、熱可塑性ポリマーマトリックスが重量基準で全熱可塑性複合材料の約７５％から約８４％の間を占めてもよい。
【００３１】
[0033]マイクロ粒子は、長または短ガラス繊維、炭素繊維、および靱皮繊維、ケブラー繊維もしくは竹繊維等のセルロース繊維等、ならびにそれらの組合せを含んでもよい。マイクロ粒子は熱可塑性複合材料に比較的低コストで強度を付与する。一例では、マイクロ粒子は重量基準で熱可塑性複合材料の約５％から約５０％の間の量で存在する。別の例では、マイクロ粒子は重量基準で熱可塑性複合材料の約５％から約３０％の間の量で存在する。さらなる例では、マイクロ粒子は重量基準で熱可塑性複合材料の約１０％から約１５％の間の量で存在する。
【００３２】
[0034]ナノ粒子は比較的低重量で強度を付与する、持続可能な、すなわち「グリーンな」ナノ粒子から選択されることが好ましい。ナノ粒子はセルロースナノ結晶、セルロースナノフィブリルまたはセルロースナノ粒子、およびそれらの組合せを含む。さらに、ナノ粒子はそのようなナノ粒子のミクロンスケールのクラスターを含んでもよい。一例では、ナノ粒子は重量基準で熱可塑性複合材料の約０．１％から約１０％の間の量で存在する。別の例では、ナノ粒子は重量基準で熱可塑性複合材料の約１％から約７．５％の間の量で存在する。さらなる例では、ナノ粒子は重量基準で熱可塑性複合材料の約３％から約５％の間の量で存在する。
【００３３】
[0035]相溶化剤は、ポリマーマトリックスとマイクロ粒子とナノ粒との間で対形成するように選択される。ポリマーマトリックスとマイクロ粒子とナノ粒子との対形成には、熱可塑性マトリックスをマイクロ粒子およびナノ粒子にグラフトする分子を利用する。本開示で使用するのに適切な相溶化剤の例には、無水マレイン酸変性ポリプロピレン（ＭＡＰＰ）およびジエチレントリアミン（ＤＥＴＡ）等のアミン、ヒドロキシル、カルボン酸、シラン、ならびにそれらの組合せ等の官能基が挙げられる。代替または追加として、対形成にはポリマーマトリックスまたは粒子の表面への変性付加が挙げられる。一例では、相溶化剤が重量基準で熱可塑性複合材料の約０％から約１０％の間の量で存在する。別の例では、相溶化剤は重量基準で熱可塑性複合材料の約１％から約７．５％の間の量で存在する。さらなる例では、相溶化剤は重量基準で熱可塑性複合材料の約３％から約５％の間の量で存在する。
【００３４】
[0036]熱可塑性複合材料の第１の例示的な一実施形態には、ナノセルロースとＰＰマトリックスとの相溶化剤として作用するように、無水マレイン酸変性ポリプロピレン（ＭＡＰＰ）およびジエチレントリアミン（ＤＥＴＡ）により、反応押出プロセスを使用して、セルロースナノ結晶およびガラス繊維を配合したポリプロピレン（ＰＰ）マトリックスが含まれる。この例示的な一実施形態の機械的特性は、２０％および３０％ガラス繊維充填ＰＰ複合体と実質的に同等である。しかし、この例示的な一実施形態は、２０％および３０％ガラス繊維充填ＰＰ複合体と比較してフィラーの総濃度が低く、重量が軽い。第１の例示的な一実施形態は、２０％ガラス繊維充填ＰＰ複合体と比較して約５％の軽量化、３０％ガラス繊維充填ＰＰ複合体と比較して８％の軽量化を達成している。いくつかの態様では、ＭＡＰＰ−ＤＥＴＡ反応押出処理で使用されるナノセルロースおよび靱皮繊維は、２０％ガラス繊維充填ＰＰ複合体と同様の特性と同時に、１０％近い、またそれを超える軽量化を達成し得る。同様に、代替のポリマーマトリックス、マイクロ粒子、ナノ粒子および相溶化剤を代用して、上記の軽量化を達成し、またそれを超えると同時に、ガラス繊維充填ＰＰ複合体の機械的特性を達成し、またそれを超えてもよい。第１の例示的実施形態の処方は、構造特性を目標にして設計し、熱可塑性複合体の試験材料協会（ＡＳＴＭ）規格による試験のために配合することができる。
【００３５】
[0037]第１の例示的な一実施形態の第１の例では、熱可塑性複合材料は重量パーセント単位で、約８０％のＰＰ、１５％のガラス繊維、５％のセルロースナノ結晶および０％のＭＡＨ−アミンを含む。ＡＳＴＭ  Ｄ６３８規格によれば、第１の例は、０．２９の標準偏差で約５６．１９ＭＰａの引張り強度、および４８．２１の標準偏差で約３４９７．３５ＭＰａの引張り弾性率を有する。
【００３６】
[0038]第１の例示的な一実施形態の第２の例では、熱可塑性複合材料は重量パーセント単位で、約７９．３％のＰＰ、１５％のガラス繊維、５％のセルロースナノ結晶および０．７％のＭＡＨ−アミンを含む。ＡＳＴＭ  Ｄ６３８規格によれば、第２の例は、１．００の標準偏差で約５６．６１ＭＰａの引張り強度、および９５．４４の標準偏差で約４０１４．３３ＭＰａの引張り弾性率を有する。
【００３７】
[0039]第１の例示的な一実施形態の第３の例では、熱可塑性複合材料は重量パーセント単位で、約８３．８６％のＰＰ、１５％のガラス繊維、１％のセルロースナノ結晶および０．１４％のＭＡＨ−アミンを含む。ＡＳＴＭ  Ｄ６３８規格によれば、第３の例は０．４６の標準偏差で約５９．３０ＭＰａの引張り強度、および７２．６５の標準偏差で約３５７７．５０ＭＰａの引張り弾性率を有する。
【００３８】
[0040]第１の例示的な一実施形態の第４の例では、熱可塑性複合材料は重量パーセント単位で、約７８．６％のＰＰ、１０％のガラス繊維、１０％のセルロースナノ結晶および１．４％のＭＡＨ−アミンを含む。ＡＳＴＭ  Ｄ６３８規格によれば、第４の例は１．１８の標準偏差で約３７．６５ＭＰａの引張り強度、および１０３．８３の標準偏差で約２６１２．０９ＭＰａの引張り弾性率を有する。
【００３９】
[0041]第１の例示的な一実施形態の第５の例では、熱可塑性複合材料は重量パーセント単位で、約８４．３％のＰＰ、１０％のガラス繊維、５％のセルロースナノ結晶および０．７％のＭＡＨ−アミンを含む。ＡＳＴＭ  Ｄ６３８規格によれば、第５の例は０．３５の標準偏差で約４４．６５ＭＰａの引張り強度、および２８．８９の標準偏差で約２７１４．１１ＭＰａの引張り弾性率を有する。
【００４０】
[0042]第１の例示的な一実施形態の第６の例では、熱可塑性複合材料は重量パーセント単位で、約８３．９５％のＰＰ、７．５％のガラス繊維、７．５％のセルロースナノ結晶および１．０５％のＭＡＨ−アミンを含む。ＡＳＴＭ  Ｄ６３８規格によれば、第６の例は０．４３の標準偏差で約３７．１４ＭＰａの引張り強度、および６９．８１の標準偏差で約２２３０．３１ＭＰａの引張り弾性率を有する。
【００４１】
[0043]第１の例示的な一実施形態の第７の例では、熱可塑性複合材料は、重量パーセント単位で約８６．８％のＰＰ、７．５％のガラス繊維、５％のセルロースナノ結晶および０．７％のＭＡＨ−アミンを含む。ＡＳＴＭ  Ｄ６３８規格によれば、第７の例は０．２３の標準偏差で約４１．２８ＭＰａの引張り強度、および５６．９４の標準偏差で約２３７４．２８ＭＰａの引張り弾性率を有する。
【００４２】
[0044]第１の例示的な一実施形態の第８の例では、熱可塑性複合材料は重量パーセント単位で、約９１．３６％のＰＰ、７．５％のガラス繊維、１％のセルロースナノ結晶および０．１４％のＭＡＨ−アミンを有する。ＡＳＴＭ  Ｄ６３８規格によれば、第８の例は０．２２の標準偏差で約３９．９４ＭＰａの引張り強度、および４５．１８の標準偏差で約２００９．７５ＭＰａの引張り弾性率を有する。
【００４３】
[0045]第１の例示的な一実施形態の第９の例では、熱可塑性複合材料は重量パーセント単位で、約８９．４％のＰＰ、５％のガラス繊維、５％のセルロースナノ結晶および０．６％のＭＡＨ−アミンを含む。ＡＳＴＭ  Ｄ６３８規格によれば、第９の例は０．２６の標準偏差で約４１．０５ＭＰａの引張り強度、および４３．５４の標準偏差で約２２８２．４１ＭＰａの引張り弾性率を有する。
【００４４】
[0046]第１の例示的な一実施形態の第１０の例では、熱可塑性複合材料は重量パーセント単位で、約９３．８６％のＰＰ、５％のガラス繊維、１％のセルロースナノ結晶および０．１４％のＭＡＨ−アミンを含む。ＡＳＴＭ  Ｄ６３８規格によれば、第１０の例は約３９．２７ＭＰａの引張り強度および約１９９０．０１ＭＰａの引張り弾性率を有する。
【００４５】
[0047]第１の例示的な一実施形態の第１１の例では、熱可塑性複合材料は重量パーセント単位で、約９４％のＰＰ、５％のガラス繊維、１％のセルロースナノ結晶および０％のＭＡＨ−アミンを含む。ＡＳＴＭ  Ｄ６３８規格によれば、第１１の例は０．５０の標準偏差で約３８．７４ＭＰａの引張り強度、および２６．２６の標準偏差で約１９４３．７６ＭＰａの引張り弾性率を有する。
【００４６】
[0048]全体的に、第１の実施形態の各例を構成する４つの成分の重量パーセントは、多くの用途ならびに自動車、航空機、建設および積層造形が挙げられるが、それらに限定されない産業全体で、熱可塑性複合体の規格を満たすように最適化されている。
【００４７】
[0049]第２の例示的な一実施形態では、熱可塑性複合材料はＰＰマトリックス中で完全に天然の繊維を使用しており、その完全に天然の繊維は靱皮繊維およびマイクロ−ナノセルロースである。第１の例（以下「完全に天然の複合体」）では靱皮繊維、ナノセルロース等のセルロース繊維は反応押出によりＰＰマトリックスに組み込まれている。反応押出中に、無水マレイン酸ポリプロピレン（ＭＡＰＰ）は相溶化剤として作用し、ジエチレントリアミン（ＤＥＴＡ）はリンカーとして作用する。最終部品の強度要件により、全成分の量は二軸押出機に入れる前に事前に計算されている。典型的には、無水物をアミドで置換し、残りのアミン基を残しておいてフィラーのヒドロキシル基と連結する、アミンの化学的性質を実現するために、ＤＥＴＡのＭＡＰＰに対する比１対１が使用されている。特定の用途では、異なる比を使用することもできる。複合体は押出機からフィラメントとして得られる。次に複合体はペレット化され、射出成形金型で使用することができる。
【００４８】
[0050]第２の例示的な一実施形態の第１の例では、熱可塑性複合材料は重量パーセント単位で、約７９．３％のＰＰ、１５％の靱皮繊維、５％のセルロースナノ結晶および０．７％のＭＡＨ−アミン結合を含む。ＡＳＴＭ  Ｄ６３８規格によれば、第１の例は０．４１の標準偏差で約３７．７５ＭＰａの引張り強度、および５７．２７の標準偏差で約２３７３．７７ＭＰａの引張り弾性率を有する。
【００４９】
[0051]第３の例示的な一実施形態では、熱可塑性複合材料はガラス繊維と靱皮繊維とマイクロ−ナノセルロースとのハイブリッドブレンドを様々な比で使用している。第３の例示的な一実施形態（以下「ハイブリッド複合体」）では、ガラス繊維以外に複合ナノセルロースをＰＰマトリックス中にフィラーとして使用している。フィラーが異なることを除けば、完全に天然の複合体を製造するのに使用されるのと同一の手順に従う。また、このときアミン基がガラス繊維フィラー上のオキシド基と相互作用することを除いてはこれらのフィラーに関して同様の化学的性質が予想される。いくつかの点で、ハイブリッド複合体は、この技術がガラス繊維複合体から完全に天然の複合体へと移行するので、複合材産業に段階的な移行段階をもたらし得る。
【００５０】
[0052]第３の例示的な一実施形態の第１の例では、熱可塑性複合材料は重量パーセント単位で、約８９．３％のＰＰ、５％のガラス長繊維、５％のセルロースナノ結晶および０．７％のＭＡＨ−アミン結合を含む。ＡＳＴＭ  Ｄ６３８規格によれば、第１の例は０．８７の標準偏差で約３７．２９ＭＰａの引張り強度、および２９．９５の標準偏差で約２１６３．９８ＭＰａの引張り弾性率を有する。
【００５１】
[0053]第３の例示的な一実施形態の第２の例では、熱可塑性複合材料は重量パーセント単位で、約９３．８６％のＰＰ、５％のガラス長繊維、１％のセルロースナノ結晶および０．１４％のＭＡＨ−アミン結合を含む。ＡＳＴＭ  Ｄ６３８規格によれば、第２の例は０．２７の標準偏差で約３８．３０ＭＰａの引張り強度、および４１．１８の標準偏差で約１９０９．１６ＭＰａの引張り弾性率を有する。
【００５２】
[0054]第３の例示的な一実施形態の第３の例では、熱可塑性複合材料は重量パーセント単位で、約９４．０％のＰＰ、５％のガラス長繊維、１％のセルロースナノ結晶および０％のＭＡＨ−アミン結合を含む。ＡＳＴＭ  Ｄ６３８規格によれば、第３の例は０．２８の標準偏差で約３９．９０ＭＰａの引張り強度、および５０．５６の標準偏差で約１９９４．４５ＭＰａの引張り弾性率を有する。
【００５３】
[0055]第２および第３の例示的な両実施形態では、フィラーをマトリックスと連結し、適合性を改良するためにアミンの化学的性質が使用されている。さらに、第１例と第２例両方の処方は、２０％および３０％ガラス繊維充填複合体の工業規格を満たすように、それぞれに５％と８％軽量化して調製されている。しかし、比を変動させ、フィラーおよび化学含有量を最適化することにより、軽量化を１０％以上にも高めることができる。さらに、プロセスおよび押出機のスクリュー断面を最適化することにより、追加の軽量化を実現することができる。全体的に、比は自動車、航空機、建設および積層造形のような様々な産業におけるいくつかの熱可塑性複合体の規格を満たすように変化させ、最適化することができる。
【００５４】
[0056]一態様では、熱可塑性複合材料は現在自動車産業で使用されているガラス繊維充填ＰＰ複合体に取って換わることができる。熱可塑性複合材料を使用すると、より軽量の複合体で、最終製造部品を軽量化し、同等の機械的特性を達成し、これにより車両燃料効率を向上させることができる。
【００５５】
[0057]ガラス繊維ＰＰ複合体等の、高添加量マイクロ粒子フィルターと同等な特性を有する特別の軽い複合体を設計できることにはいくつかの利点がある。マイクロ粒子フィルターの添加量を低下させ、または一定の機械的特性の喪失を埋め合わせるために低濃度のナノ粒子を有するマイクロ粒子フィラーを代わりに使用することにより、軽量化が達成できる。ナノ粒子はより低濃度、低密度で使用され、それによって複合体全体がより軽量化する。自動車産業の例では、車両重量のわずか５％の軽量化の結果、燃料効率を２％も改良することができる。さらに、セルロースナノ粒子等の天然材料を使用することは、より環境に優しい材料を開発しようとする努力の高まりをも支える。セルロース材料は、ナノスケールとマイクロスケールのどちらでも、複合体の機械的特性を改良する持続可能な機会をもたらし、ガラス繊維等の他の一般的な繊維よりも調製のエネルギーが低い。さらに、高添加量の長繊維複合体は処理装置に過度の摩耗を引き起こし、それによって、経時的に製造コストが増加する。ナノ粒子を添加すると、より低濃度の長繊維が使用できるようになり、装置の摩損が減少する。
【００５６】
[0058]したがって、現行の複合材料およびその製造方法はその意図した目的を達成しているものの、複合材料の、新規かつ改良された製造方法、ならびに密度、重量、および製造に必要なエネルギー量が低下していると同時に、構造的剛性および強度の特性が改良され、または維持されている、新規かつ改良された複合材料が必要とされている。さらに、経済的にも環境的にも全体的なコストを低下させる、再生可能および／または持続可能な構成成分を少なくとも部分的に使用する複合材料が必要である。
【００５７】
[0059]本開示の記載は、本質的に単なる例示であり、本開示の要旨から逸脱しない変形形態は本開示の範囲内であることを意図する。そのような変形形態は、本開示の趣旨および範囲からの逸脱とみなされるべきでない。
【国際調査報告】
2020522603.tif 000002